【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
反応性粉末混合物として
（ａ）  ３５〜９０重量％のポルトランドセメント
（ｂ）  ０〜５５重量％のポゾラン
（ｃ）  ５〜１５重量％の高アルミナセメント
及び
（ｄ）  １〜８重量％の不溶性硫酸カルシウム無水セッコウ
を含む、急速凝固セメント組成物。
【請求項２】
前記ポゾランが、軽石、パーライト、珪藻土、シリカフューム、凝灰岩、トラス、籾殻、メタ陶土、粉末高炉水砕スラグ及びフライアッシュからなる群の少なくとも１つである、請求項１に記載のセメント組成物。
【請求項３】
前記ポゾランが、フライアッシュであり、１００重量部のポルトランドセメントに対し、７５〜１２５重量部の割合で存在する、請求項２に記載のセメント組成物。
【請求項４】
１種かそれ以上の軽量の骨材(アグリゲート)及びフィラーをさらに含む請求項１に記載のセメント組成物。
【請求項５】
前記骨材(アグリゲート)及びフィラーが、高炉スラグ、火山性凝灰岩、軽石、広義の粘土、頁岩、パーライト、ひる石、空洞のあるセラミック粒子、空洞のあるプラスティック粒子及び広義のプラスティックビーズからなる群から選ばれる、請求項４に記載のセメント組成物。
【請求項６】
前記軽量の骨材(アグリゲート)及びフィラーが、前記反応性粉末混合物の１００重量部に対し、１〜２００重量部の割合で存在する請求項４に記載のセメント組成物。
【請求項７】
前記ポルトランドセメントが、ＡＳＴＭ  Ｔｙｐｅ  ＩＩＩ  ポルトランドセメントである、請求項１に記載のセメント組成物。
【請求項８】
さらに石灰を含む請求項１に記載のセメント組成物。
【請求項９】
さらに、混合物の流動性を調整し、混合物の瞬間的な凝固を防ぐための添加物を含む請求項５に記載のセメント組成物。
【請求項１０】
前記添加物が、可塑剤、凝固遅延剤及び凝固促進剤を含有する、請求項９に記載のセメント組成物。
【請求項１１】
前記可塑剤が、ポリナフタレンスルフォネート、ポリアクリレート、リグノスルフォネート、メラニンスルフォネート及びこれらの混合物からなる群から選ばれ、前記凝固遅延材が、クエン酸ナトリウム、クエン酸、酒石酸カリウム、酒石酸ナトリウム及びこれらの混合物からなる群から選ばれ、及び前記凝固促進剤が、炭酸ナトリウム、塩化カルシウム、硝酸カルシウム、亜硝酸カルシウム、カルシウムホルメート、カルシウムアセテート及びそれらの混合物からなる群から選ばれる、請求項１０に記載のセメント組成物。
【請求項１２】
前記添加物が、ポリナフタレンスルフォネート、クエン酸ナトリウム及び炭酸ナトリウムを含む請求項１２に記載のセメント組成物。
【請求項１３】
前記添加物それぞれが、前記反応性粉末混合物に対して１．０重量％未満の量で存在している、請求項１０に記載のセメント組成物。
【請求項１４】
前記高アルミナセメントの、前記不溶性硫酸カルシウム無水セッコウに対する重量比が、５/１〜２/１である、請求項１に記載のセメント組成物。
【請求項１５】
前記高アルミナセメントの、前記不溶性硫酸カルシウム無水セッコウに対する重量比が、約３/１である、請求項１４に記載のセメント組成物。
【請求項１６】
さらに、硬化可能なスラリーを形成のための十分な量の水を含む、請求項４に記載のセメント組成物。
【請求項１７】
前記水の、前記反応性粉末混合物に対する重量比が、約０．３０/１〜０．６０/１である、請求項１６に記載のセメント組成物。
【請求項１８】
前記水の、前記反応性粉末混合物に対する重量比が、約０．４０/１である、請求項１７に記載のセメント組成物。
【請求項１９】
前記硬化可能なスラリーが、混合時において、約７５〜１５０°Ｆの温度を有する、請求項１７に記載のセメント組成物。
【請求項２０】
前記硬化可能なスラリーが、混合時において、１２０°Ｆの温度を有する、請求項１９記載のセメント組成物。
【請求項２１】
反応性粉末混合物として、
（ａ）  ３５〜９０重量％のポルトランドセメント
（ｂ）  ０〜５５重量％のポゾラン
（ｃ）  ５〜１５重量％の高アルミナセメント
及び
（ｄ）  １〜８重量％の不溶性硫酸カルシウム無水セッコウ
を含むセメント組成物及び適量の水からなる急速凝固性混合物を含む、セメントボード。
【請求項２２】
前記セメント組成物の反応性粉末混合物中に、前記ポルトランドセメントが８０〜９０重量％、前記高アルミナセメントが５〜１５重量％、及び前記不溶性硫酸カルシウム無水セッコウが１〜８重量％含まれている、請求項２１に記載のセメントボード。
【請求項２３】
前記ポゾランが、軽石、パーライト、珪藻土、シリカフューム、凝灰岩、トラス、籾殻、メタ陶土、粉末高炉水砕スラグ、及びフライアッシュからなる群の少なくとも１つである、請求項２２に記載のセメント組成物。
【請求項２４】
前記フライアッシュが、１００重量部のポルトランドセメントに対して、７５〜１２５重量部の割合で存在している、請求項２３に記載のセメントボード。
【請求項２５】
さらに、軽量の骨材(アグリゲート)及びフィラーを含む、請求項２１に記載のセメントボード。
【請求項２６】
前記軽量の骨材（アグリゲート）及びフィラーが、高炉スラグ、火山性凝灰岩、軽石、広義の粘土、頁岩、パーライト、ひる石、空洞のあるセラミック粒子、空洞のあるプラスティック粒子、広義のプラスティックビーズ及びそれらの混合物からなる群から選ばれる、請求項２５に記載のセメントボード。
【請求項２７】
前記軽量の骨材(アグリゲート)及びフィラーが、前記セメント組成物１００重量部に対し、１〜２００重量部の割合で存在している、請求項２５に記載のセメントボード。
【請求項２８】
前記セメント組成物が、さらに石灰を含む、請求項２１に記載のセメントボード。
【請求項２９】
前記ポルトランドセメントが、ＡＳＴＭ  ＴｙｐｅＩＩＩ  ポルトランドセメントである、請求項２１に記載のセメントボード。
【請求項３０】
さらに、混合物の流動性を調整し、瞬間的な凝固を防ぐための添加物を含む、請求項２１に記載のセメントボード。
【請求項３１】
前記添加物が、可塑剤、凝固遅延剤及び凝固促進剤を含む、請求項３０に記載のセメント組成物。
【請求項３２】
前記可塑剤が、ポリナフタレンスルフォネート、ポリアクリレート、リグノスルフォネート、メラニンスルフォネート及びこれらの混合物からなる群から選ばれ、前記凝固遅延材が、クエン酸ナトリウム、クエン酸、酒石酸カリウム、酒石酸ナトリウム及びこれらの混合物からなる群から選ばれ、前記凝固促進剤が炭酸ナトリウム、塩化カルシウム、硝酸カルシウム、亜硝酸カルシウム、カルシウムホルメート、カルシウムアセテート及びそれらの混合物からなる群から選ばれる、請求項３１に記載のセメントボード。
【請求項３３】
前記添加物が、ポリナフタレンスルフォネート、クエン酸ナトリウム及び炭酸ナトリウムを含む、請求項３２に記載のセメントボード。
【請求項３４】
前記添加物それぞれが、前記反応性粉末混合物に対し、１．０重量％未満の量で存在している、請求項３０に記載のセメントボード。
【請求項３５】
前記高アルミナセメントの、前記不溶性硫酸カルシウム無水セッコウに対する重量比が、５/１〜２/１である、請求項２１に記載のセメントボード。
【請求項３６】
前記水が、硬化可能なスラリーを形成するために十分な量存在している、請求項２１に記載のセメントボード。
【請求項３７】
前記反応性粉末混合物に対する、前記水の重量比が、０．３０/１〜０．６０/１である、請求項３６に記載のセメントボード。
【請求項３８】
前記水の、前記反応性粉末混合物に対する重量比が、０．４０/１である、請求項３７に記載のセメントボード。
【請求項３９】
前記硬化可能なスラリーが、混合時において、７５〜１５０°Ｆの温度を有する、請求項３６記載のセメントボード。
【請求項４０】
前記硬化可能なスラリーが、混合時において、１２０°Ｆの温度を有する、請求項３９記載のセメントボード。